СПОСОБ ОБРАБОТКИ ФАСАДОВ И ИНТЕРЬЕРОВ ЗДАНИЙ
METHOD OF BUILDING FACE AND INTERIOR CLEANING

Изобретение относится к строительной промышленности, в частности к способам обработки как загрязненных, так и новых фасадов и интерьеров зданий при реставрационных работах и для защиты от атмосферных загрязнений.
Известен способ обработки фасадов и интерьеров зданий, включающий механическую, а затем химическую очистки и нанесение на поверхность защитной композиции. При химической очистке поверхность изделия обрабатывают моющим средством «Хозяюшка» или «ПАВ П-ХХ1» до визуальной чистоты, после этого на мокрую поверхность наносят нейтрализующую композицию «Антисоль».3атем поверхность промывают водой до нейтральной реакции, высушивают и на сухую поверхность в несколько проходов до прекращения впитывания наносят в качестве защитной композиции бесцветный или цветной гидрофобизирующий состав «Гидрощит Супер» (водная дисперсия алкилсиликонатосилоксанов) или его водный раствор в соотношении 1:0,5-1:2 (RU 2267474 С2, С04В41/48, 10.01.2006).
Однако данный способ является многооперационным, характеризуется достаточно большой продолжительностью, использованием большого числа реагентов при обработке поверхностей и большим расходом воды при промывке поверхности до нейтральной реакции.
Наиболее близким к предлагаемому является способ обработки фасадов и интерьеров зданий, включающий механическую очистку поверхности, обработку водным раствором моющего средства, выдержку, промывание водой, высушивание, нанесение, по крайней мере, в два прохода гидрофобизирующей композиции, при этом предварительно определяют природу загрязнений и в зависимости от нее выбирают моющее средство либо кислотного типа (например, кислота соляная, бутилцеллозольв, вода) либо щелочного типа (например, NaOH, КОН, неонол, моноэтаноламин, трилон А, трилон Б, алкилполигликозид, уайт-спирит, бутилцеллозольв, вода), выдержку перед промыванием водой осуществляют не более 60 секунд, а при нанесении гидрофобизирующей композиции, содержащей, г/мл:
ГКЖ-94 (полиэтилгидридсилоксан)
- 0,05
бутилцеллозольв
0-0,05
вода
остальное до 1 мл
перед вторым проходом осуществляют выдержку в течение периода времени, необходимого для полного впитывания гидрофобизирующей композиции, нанесенной при первом проходе (RU 2303585, С04В41/00, 2007.07.27).
Однако данный способ требует большого числа реагентов при обработке поверхности и большого расхода воды при промывке до нейтральной реакции.
Задачей настоящего изобретения является создание способа обработки фасадов и интерьеров, свободного от указанных недостатков при обеспечении очистки поверхностей различной природы и защиты их от повторных загрязнений.
Указанная задача решается за счет того, что в способе обработки фасадов и интерьеров зданий, вкючающем обработку поверхности водой, высушивание, нанесение в два прохода гидрофобизирующей композиции, с осуществлением выдержки перед вторым проходом в течение периода времени, необходимого для полного впитывания гидрофобизирующей композиции, нанесенной при первом проходе, в качестве гидрофобизирующей композиции в первом проходе применяют эмульсию полисилоксановых смол на основе силансилоксанов марки Tego Phobe 6600, разведенную в воде в соотношении 1:4-5, а в качестве гидрофобизирующей композиции во втором проходе используют композицию следующего состава, % масс.:
Стиролакриловая дисперсия
8,0-12,0
Силиконовая смола или смесь
силиконовых смол
10,0-14,0
Пигменты
45,0-65,0
Диспергатор
0,1-1,0
Загуститель
0,1-1,0
Эмульгатор
0,1-0,5
Пеногаситель
0,1-0,5
Консервант
0,1-0,5
Коалесцент
0,8-2,0
Вода
остальное
В качестве эмульсии полисилоксановых смол марки Tego Phobe 6600 применяют водную 50% эмульсию полисилоксановых смол на основе силансилоксанов марки Tego Phobe 6600 фирмы Evonik Industries, Германия.
В качестве стиролакриловой дисперсии используют стиролакриловую дисперсию марки Finndisp A-10, представляющую собой водную 50% непластифицированную тонкую стиролакриловую дисперсию, не содержащую органических растворителей, ф. ”Forcit” Финляндия; марки Acronal 290 ф. Basf, Германия, представляющую собой водную 50% дисперсию на основе N-бутилакрилата и стирола; марки Лакротэн Э-24, представляющую собой водную 50% стиролакриловую дисперсию на основе стиролакрилового сополимера, выпускаемую ООО ПКФ Оргхимпром города Дзержинска.
В качестве пигментов применяют двуокись титана, омиакарб, двуокись кремния марки Sibelite M3000 фирмы Quarzwerke GmbH, Германия и др.
В качестве силиконовой смолы или смесей силиконовых смол используют силиконовую смолу марки Wacker Silres BS 29 фирмы Wacker, представляющую собой смесь силан-силоксановых и синтетических смол, полисилоксановую смолу марки Tego Phobe 1500N, представляющую собой 50% водный раствор аминофункционального полисилоксана, 50% водную эмульсию аминофункционального полидиметилсилоксана марки Tego Phobe 1400 фирмы Evonik Industries, Германия, силиконовую смолу марки Silsan PERL 66 фирмы Graf Германия, представляющую собой силиконовую смолу на основе силоксанов, силанов с добавлением н- и изопарафинов, а также циклоалифатических соединений.
В качестве диспергатора применяют полифосфат натрия, аммониевую соль сополимера акрилата марки Byk 154 фирмы Byk Chemie, Германия, полиакрилат натрия марки Tego Dispers 715W фирмы Evonik Industries, Германия или их смеси.
В качестве загустителя используют акриловый полимер марки Acrisol TT 935 фирмы Rohm and Haas Англия, представляющий собой 30% водную эмульсию полимера акрила; акриловый латекс марки Ucar Polyphobe TR-117 фирмы Union Carbide, Бельгия, представляющий собой акриловый латекс на основе этилакрилата; гидроксиэтилцеллюлозу марки Natrosol 250 HR фирмы Aqualon, представляющую собой полиакрилат-полиол или их смеси.
В качестве эмульгатора используют оксиэтилированные алкилфенолы марок ОП-7 и ОП-10 (ГОСТ 8433-81), тритон CF-10 (фирмы Юнион Карбайд) и др.
В качестве пеногасителей применяют сополимер силоксановых полиэфиров, содержащий коллоидную двуокись кремния марки TEGO Foamex 810 фирмы Evonik Industries, Германия, раствор гидрофобных твердых веществ и пеноразрушающих полисилоксанов в полигликоле марки БИК-023 фирмы Byk Chemie, Германия, смесь модифицированных неионных жирных соединений, гидрофобного кремния и углеводородов марки AGITAN 230 фирмы MUNZING CHEMIE GMBH, Германия и их смеси.
В качестве консервантов используют продукт конденсации карбамидформальдегида с изотиазолинонами марки Acticide FI, биоцидную добавку на основе изотиазолина и галогенизированных производных алканолов марки Metatin К520 фирмы Acima, Швейцария, вещества на основе тетраметилтиурамдисульфида марки Тиурам Д (Гост 740-76),
В качестве коалесцентов применяют уайт-спирит, 2,2,4-триметилпентадиол-1,3-моноизобутират марки Texanol фирмы Eastman, Англия, смесь диизобутиловых эфиров дикарбоновых кислот марки Lusolvan FBH фирмы Basf, Германия.
Примеры осуществления способа
Пример 1
Осуществляют очистку поверхности кирпичной кладки. Очистку осуществляют водой с использованием аппарата высокого давления. При наличии крупных остатков цемента и наростов солей их удаляют мягким шпателем. Выдерживают до полного высыхания поверхности. Наносят на поверхность кистью, валиком или краскораспылителем эмульсию полисилоксановых смол марки Tego Phobe 6600, разбавленную водой в 4 раза - всего 80 грамм. Сушат полученное покрытие до степени 2 (при 20 градусах Цельсия это составляет 3 часа). Вторым проходом кистью, валиком или краскораспылителем наносят гидрофобизируюшую композицию следующего состава, в граммах:
Стиролакриловая дисперсия FinndispA-10
8,0
Силиконовая смола Wacker Silicone BS
7,0
Silsan PERL 66
7,0
Пигменты: двуокись титана марки Ti Pure R-706
10,0
омиакарб
35,0
Диспергатор: Tego Dispers 715W
0,1
Загуститель: Acrisol TT 935
0,1
Пеногаситель TEGO Foamex 810
0,5
Эмульгатор: ОП-10
0,1
Консервант: Acticide FI
0,1
Коалесцент: Texanol
0,8
Вода
31,3
Пример 2
Осуществляют очистку поверхностей, облицованных туфом, песчаником, силикатным кирпичом, от атмосферных загрязнений. Очистку осуществляют водой с использованием аппарата высокого давления. Крупные остатки цемента и наросты солей удаляют мягким шпателем. Выдерживают до полного высыхания поверхности. Наносят на поверхность кистью, валиком или краскораспылителем эмульсию полисилоксановых смол марки Tego Phobe 6600, разбавленную водой в 5 раз - всего 100 г. Сушат полученное покрытие до степени 2 (при 20 градусах Цельсия это составляет 3 часа). Вторым проходом кистью, валиком или краскораспылителем наносят гидрофобизируюшую композицию следующего состава, в граммах
Стиролакриловая дисперсия Acronal 290
12,0
Силиконовая смола: Tego Phobe 1500N
10,0
Пигменты: двуокись титана марки Ti Pure R-706
10,0
омиакарб
35,0
Sibelite M3000
20,0
Диспергатор: полифосфат натрия
1,0
Загуститель: Ucar Polyphobe TR-117
1,0
Эмульгатор: тритон CF-10
0,5
Пеногаситель: БИК-023
0,1
Консервант: MetatinK 520
0,5
Коалесцент: Lusolvan FBH
2,0
Вода
7,9
В таблице 1 дана сравнительная характеристика результатов обработки поверхности по прототипу и по предлагаемому изобретению.
Пример 3
Осуществляют очистку поверхностей, облицованных туфом, песчаником, силикатным кирпичом, от атмосферных загрязнений. Очистку осуществляют водой с использованием аппарата высокого давления. Крупные остатки цемента и наросты солей удаляют мягким шпателем. Выдерживают до полного высыхания поверхности. Наносят на поверхность кистью, валиком или краскораспылителем эмульсию полисилоксановых смол марки Tego Phobe 6600, разбавленную водой в 5 раз - всего 100 г. Сушат полученное покрытие до степени 2 (при 20 градусах Цельсия это составляет 3 часа). Вторым проходом кистью, валиком или краскораспылителем наносят гидрофобизирующую композицию следующего состава, в граммах:
Стиролакриловая дисперсия Лакротэн Э-24
10,0
Силиконовая смола: Tego Phobe 1500N
12,0
Пигменты: двуокись титана марки Ti Pure R-706
10,0
омиакарб
35,0
Sibelite M3000
20,0
Диспергатор: полифосфат натрия
1,0
Загуститель: Ucar Polyphobe TR-117
1,0
Эмульгатор: тритон CF-10
0,5
Пеногаситель: БИК-023
0,1
Консервант: Metatin K520
0,5
Коалесцент: Lusolvan FBH
2,0
Вода
7,9
В таблице 1 дана сравнительная характеристика результатов обработки поверхности по прототипу и по предлагаемому изобретению.
Таблица 1
Показатели покрытия
по прототипу
По изобретению
Пример 1
Пример 1
Пример 2
Пример 3
1. Паропроницаемость, г/м<sup>2</sup>/день, EN ISO 7783-2
150
500
500
500
2. Водопоглощение, кг/м<sup>2</sup>/ч<sup>1/2</sup> DIN EN 1062-3
0,1
0,06
0,06
0,06
3. Грязеудержание, *%
6,0
3,0
3,0
3,0
Как видно из таблицы, обработанные по данному способу поверхности характеризуются лучшей паропроницаемостью, более низким, чем у прототипа, водопоглощением и грязеудержанием.
1.Методика определения показателя грязеудержания:
до испытания на грязеудержание измеряют светлоту испытуемых образцов L по системе CIEL*a*b* в соответствии с МИ 290-158.001-01 на программно-техническом комплексе на базе спектрофотометра «Пульсар».
2. Наносят кистью на образцы смесь минерального масла с уайт-спиритом, затем образцы выдерживают на воздухе в течение 30 минут и промывают водой в течение 10 секунд. Затем помещают образцы в установку для запыления.Напыляют порошок (кварц молотый пылевидный 51%, слюда молотая-25%, охра сухая 20%, углерод технический 4%) для загрязнения в течение 2-3 минут. Затем вынимают образцы из установки и выдерживают в течение 24 часов. После этого образцы промывают водой в течение 10 секунд, затем покрытие очищают с помощью щетки, смоченной 5 г поверхностно-активного вещества ОП-7 или ОП-10, совершая возвратно-поступательные движения вдоль пластинки в течение 30 секунд. Образцы промывают водой, насухо протирают фильтровальной бумагой и снова определяют светлоту покрытия:
0
грязеудержание рассчитывают по формуле, %: n=(L-L):L·100,
где n-показатель грязеудержания;
L - светлота до загрязнения;
0
L - светлота после смывания.